(57)【要約】【課題】表面積がある程度大きな被接合部材を、比較的低温で加熱して接合する場合であっても、十分大きな接合強度を実現することができる導電性塗布材料を提供する。【解決手段】基材への半導体素子の接合に用いる導電性塗布材料であって、銅粉と、亜酸化銅粉及び酸化銅粉のうちの少なくとも一方から構成される酸化フィラーと、非加熱硬化型樹脂と、分散媒とを含み、前記導電性塗布材料を２５μｍギャップのアプリケーターを用いて５ｃｍ／秒の移動速度でスライドガラス上に塗布し、１２０℃で１０分間乾燥させた後の皮膜のＸＲＤにおいて、（１１１）面における前記銅粉に対応するピーク面積に対する、（１１１）面における前記酸化フィラーに対応するピーク面積の比率が０．０３〜１．０である。【選択図】なし【特許請求の範囲】
【請求項１】
基材への半導体素子の接合に用いる導電性塗布材料であって、
銅粉と、亜酸化銅粉および酸化銅粉のうちの少なくとも一方から構成される酸化フィラーと、非加熱硬化型樹脂と、分散媒とを含み、
前記導電性塗布材料を２５μｍギャップのアプリケーターを用いて５ｃｍ／秒の移動速度でスライドガラス上に塗布し、１２０℃で１０分間乾燥させた後の皮膜のＸＲＤにおいて、（１１１）面における前記銅粉に対応するピーク面積に対する、（１１１）面における前記酸化フィラーに対応するピーク面積の比率が０．０３〜１．０である導電性塗布材料。
【請求項２】
導電性塗布材料であって、
銅粉と、亜酸化銅粉および酸化銅粉のうちの少なくとも一方から構成される酸化フィラーと、非加熱硬化型樹脂と、分散媒とを含み、
前記導電性塗布材料を２５μｍギャップのアプリケーターを用いて５ｃｍ／秒の移動速度でスライドガラス上に塗布し、１２０℃で１０分間乾燥させた後の皮膜のＸＲＤにおいて、（１１１）面における前記銅粉に対応するピーク面積に対する、（１１１）面における前記酸化フィラーに対応するピーク面積の比率が０．０３〜１．０であり、
２５μｍギャップのアプリケーターにより５ｃｍ／秒の速度で当該導電性塗布材料を塗布し、該導電性塗布材料を１２０℃で１０分にわたって乾燥させて皮膜とし、前記皮膜を解砕して得られる乾燥粉末を２ｖｏｌ％Ｈ2残部窒素雰囲気で昇温して体積収縮率が２％になるときの温度が、３５０℃未満である導電性塗布材料。
【請求項３】
前記銅粉及び前記酸化フィラーにおける前記酸化フィラーの割合が、２．５質量％〜５５質量％である、請求項１又は２に記載の導電性塗布材料。
【請求項４】
前記非加熱硬化型樹脂は、セルロース系樹脂、アクリル樹脂、およびポリビニルアルコール系樹脂のうち少なくとも一種を含む、請求項１〜３のいずれか一項に記載の導電性塗布材料。
【請求項５】
当該導電性塗布材料中における前記非加熱硬化型樹脂の占める割合が、０．１質量％〜５．５質量％である請求項１〜４のいずれか一項に記載の導電性塗布材料。
【請求項６】
当該導電性塗布材料中における前記銅粉及び前記酸化フィラーの占める割合が、８０質量％より高く、９２質量％未満である請求項１〜５のいずれか一項に記載の導電性塗布材料。
【請求項７】
（非加熱硬化型樹脂）／（前記銅粉及び前記酸化フィラー）の質量比率が０．０００５〜０．０８の範囲内であり、（分散媒）／（前記銅粉及び前記酸化フィラー）の質量比率が０．０７〜０．２５の範囲内である請求項１〜６のいずれか一項に記載の導電性塗布材料。
【請求項８】
前記銅粉の固めかさ密度が、３ｇ／ｃｍ3未満である請求項１〜７のいずれか一項に記載の導電性塗布材料。
【請求項９】
前記銅粉のＢＥＴ比表面積が、１．０ｍ2ｇ-1〜１０．０ｍ2ｇ-1である請求項１〜８のいずれか一項に記載の導電性塗布材料。
【請求項１０】
前記酸化フィラーのＢＥＴ比表面積が、０．４ｍ2ｇ-1以上である請求項１〜９のいずれか一項に記載の導電性塗布材料。
【請求項１１】
前記分散媒は、沸点が２００℃以上３００℃未満の低沸点溶媒と、沸点が３００℃以上の高沸点溶媒とを含む、請求項１〜１０のいずれか一項に記載の導電性塗布材料。
【発明の詳細な説明】
【技術分野】
【０００１】
この明細書は、導電性塗布材料に関する技術を開示するものである。
【背景技術】
【０００２】
この種の導電性塗布材料は、たとえば、基材への半導体素子の接合等に用いられることがある。
【０００３】
各種の半導体素子を基材に接合するに当って従来は、Ａｕ−Ｓｎ系等のろう材を用いることが一般的であった。ろう材を用いた接合法では、半導体素子と基材との間への、ろう材の介在下で、それらを、ろう材の融点以上の温度に加熱し、ろう材を溶融させるとともに凝固させる。
【０００４】
ここで、半導体素子と基材とを接合する際の加熱時の温度が高い場合、その熱が半導体素子に影響を及ぼすおそれがある。また、高温で加熱した後は冷却するが、その冷却時に半導体素子ないし基材に大きな熱応力が生じ、このことが半導体素子の電気的特性を変化させる懸念もある。
それ故に、接合時の温度はある程度低くすることが望ましいといえる。
【０００５】
このような観点等から近年は、半導体素子と基材との接合に、ろう材に代えて、銀や銅等の導電性金属からなる金属粉を含む導電性塗布材料が用いられている。この導電性塗布材料は、所定の低温で加熱されることにより、半導体素子と基材との間で接合層を形成して、それらを接合するものである。
かかる導電性塗布材料は大別して、樹脂を含み、該樹脂を加熱硬化させる加熱硬化型と、樹脂を含まず、金属粉を構成する金属粒子を加熱により焼結させる焼結型がある。
【０００６】
加熱硬化型として、たとえば特許文献１には、「（Ａ）エポキシ樹脂、（Ｂ）フェノール系硬化剤、（Ｃ）銀被覆銅粉、（Ｄ）イミダゾール系硬化促進剤、（Ｅ）シランカップリング剤、及び（Ｆ）希釈剤を必須成分とするダイアタッチペーストであって、（Ｃ）銀被覆銅粉の全配合量のうち、６０〜９５質量％が樹枝状銀被覆銅粉であることを特徴とするダイアタッチペースト」が記載されている。
【０００７】
焼結型としては、特許文献２に記載されたもの等がある。特許文献２には、「被覆剤分子層を表面に有する銅ナノ粒子を、分散溶媒中に均一に分散してなる分散液からなる銅ナノ粒子ペーストと、銅マイクロ粒子、もしくは銅サブマイクロ粒子、あるいはそれらの両方とを含み、前記被覆剤分子が、アミノ基またはカルボキシル基と、炭化水素基とを有し、沸点が１３０℃〜２５０℃の有機化合物から選択され、前記銅ナノ粒子が、１ｎｍ〜１００ｎｍの平均粒子径であり、前記銅マイクロ粒子が、１μｍ〜１００μｍの平均粒子径であり、前記銅サブマイクロ粒子が、１００ｎｍ〜１μｍの平均粒子径である、接合材」が記載されている。
【０００８】
上記のような焼結型の導電性塗布材料、特に低温加熱での接合に用いられるものは通常、樹脂を含まない。加熱硬化型のような樹脂を含むと、低温加熱時に、該樹脂により金属粉の焼結が妨げられ、これにより、加熱後に形成される接合層の熱伝導性及び導電性が低下し得るからである。
【０００９】
一方、焼結型で樹脂を含むものとして、特許文献３には、「銅粒子と、熱分解性樹脂と、溶剤とを含む接合用銅ペーストであって、前記銅粒子の含有量が、接合用銅ペーストの全質量を基準として６５質量％以上であり、前記熱分解性樹脂の含有量が、前記銅粒子及び前記熱分解性樹脂の全質量を基準として１質量％以上である、接合用銅ペースト」が記載されている。
また、特許文献４には、「金属粉末と有機溶剤とからなるダイボンド用の導電性ペーストであって、前記金属粉末は、純度９９．９質量％以上、平均粒径０．０１μｍ〜１．０μｍである銀粉、パラジウム粉、銅粉から選択される一種以上の金属粒子と、前記金属粒子の少なくとも一部を覆う金からなる被覆層と、からなる導電性ペースト」で、「上記有機溶剤に加えて、アクリル系樹脂、セルロース系樹脂、アルキッド樹脂から選択される一種以上を含有していても良い」とされている。
【先行技術文献】
【特許文献】
【００１０】
【特許文献１】特開２０１３−２３２５２７号公報
【特許文献２】特許第６１９９０４８号公報
【特許文献３】特開２０１８−１５２１７６号公報
【特許文献４】特開２０１３−２０６７６５号公報
【発明の概要】
【発明が解決しようとする課題】
【００１１】
ところで、パワーモジュール等の用途では、大電流化が進むにつれて、半導体素子の表面積が増大する傾向にある。このような比較的大きな表面積の半導体素子は、基材との間に介在させる導電性塗布材料の種類によっては、基材と十分強固に接合できない場合がある。
【００１２】
特許文献１に記載された「ダイアタッチペースト」では、大きな表面積の半導体素子と基材との接合に用いると、加熱時の「エポキシ樹脂」や「フェノール系硬化剤」の硬化に伴う収縮に起因して、加熱後に形成される接合層の厚みが不均一になり、所期した接合強度が得られないことがある。
【００１３】
また、特許文献２に記載された「接合材」を用いて、上記の大きな表面積を有する半導体素子と基材とを接合した場合、樹脂が存在しないことにより、半導体素子と基材との間に形成される接合層に空隙が発生し得る。したがって、この「接合材」もまた十分な接合強度を確保することが困難である。
【００１４】
特許文献３、４に記載された「接合用銅ペースト」ないし「導電性ペースト」は、所定の樹脂を含むことにより、ある程度大きな接合強度を得ることができる。
しかしながら、このような「接合用銅ペースト」等では、無機フィラーとして、「銅粒子」等の金属粉しか含まないことから、比較的高い温度で加熱しなければ、該金属粉の金属粒子間での焼結が促進しない。それ故に、更なる接合性向上の観点から改善の余地がある。
【００１５】
この明細書では、表面積がある程度大きな被接合部材を、比較的低温で加熱して接合する場合であっても、十分大きな接合強度を実現することができる導電性塗布材料を開示する。
【課題を解決するための手段】
【００１６】
発明者は鋭意検討の結果、導電性塗布材料が非加熱硬化型樹脂を含むものとし、さらに亜酸化銅粉および酸化銅粉のうちの少なくとも一方（以下、「酸化フィラー」とも言う）を所定の割合で含むものとすることにより、比較的低温の加熱でも大きな接合強度が得られることを見出した。これは、酸化フィラー中の亜酸化銅粒子及び／又は酸化銅粒子が、還元雰囲気において低温加熱で還元され、これによって、隣接する金属粒子との焼結が促進することによると考えられるが、この発明は、このような理論に限定されるものではない。
【００１７】
かかる知見の下、この明細書で開示する一の導電性塗布材料は、基材への半導体素子の接合に用いる導電性塗布材料であって、銅粉と、亜酸化銅粉および酸化銅粉のうちの少なくとも一方から構成される酸化フィラーと、非加熱硬化型樹脂と、分散媒とを含み、前記導電性塗布材料を２５μｍギャップのアプリケーターを用いて５ｃｍ／秒の移動速度でスライドガラス上に塗布し、１２０℃で１０分間乾燥させた後の皮膜のＸＲＤにおいて、（１１１）面における前記銅粉に対応するピーク面積に対する、（１１１）面における前記酸化フィラーに対応するピーク面積比率が０．０３〜１．０であるものである。
【００１８】
また、この明細書で開示する他の導電性塗布材料は、銅粉と、亜酸化銅粉および酸化銅粉のうちの少なくとも一方から構成される酸化フィラーと、非加熱硬化型樹脂と、分散媒とを含み、前記導電性塗布材料を２５μｍギャップのアプリケーターを用いて５ｃｍ／秒の移動速度でスライドガラス上に塗布し、１２０℃で１０分間乾燥させた後の皮膜のＸＲＤにおいて、（１１１）面における前記銅粉に対応するピーク面積に対する、（１１１）面における前記酸化フィラーに対応するピーク面積の比率が０．０３〜１．０であり、２５μｍギャップのアプリケーターにより５ｃｍ／秒の速度で当該導電性塗布材料を塗布し、該導電性塗布材料を１２０℃で１０分にわたって乾燥させて皮膜とし、前記皮膜を解砕して得られる乾燥粉末を２ｖｏｌ％Ｈ2残部窒素雰囲気で昇温して体積収縮率が２％になるときの温度が、３５０℃未満である。
【００１９】
なお、（１１１）面における銅粉に対応するピーク面積は、（１１１）面における銅のピーク面積を表す。（１１１）面における酸化フィラーに対応するピーク面積は、酸化フィラーとして亜酸化銅粉のみを用いる場合は（１１１）面における亜酸化銅のピーク面積を表し、酸化フィラーとして酸化銅粉のみを用いる場合は（１１１）面における酸化銅のピーク面積を表し、酸化フィラーとして亜酸化銅粉および酸化銅粉の両方を用いる場合は（１１１）面における亜酸化銅のピーク面積と酸化銅のピーク面積との合計を表す。
【発明の効果】
【００２０】
上述した導電性塗布材料によれば、比較的低温で加熱して接合する場合であっても、十分大きな接合強度を実現することができる。
【発明を実施するための形態】
【００２１】
以下に、この明細書で開示する導電性塗布材料の実施の形態について詳細に説明する。
一の実施形態の導電性塗布材料は、基材への半導体素子の接合に用いるものであって、銅粉と、亜酸化銅粉及び酸化銅粉のうちの少なくとも一方から構成される酸化フィラーと、非加熱硬化型樹脂と、分散媒とを含み、前記導電性塗布材料を２５μｍギャップのアプリケーターを用いて５ｃｍ／秒の移動速度でスライドガラス上に塗布し、１２０℃で１０分間乾燥させた後の皮膜のＸＲＤにおいて、（１１１）面における銅粉に対応するピーク面積に対する、（１１１）面における酸化フィラーに対応するピーク面積の比率が０．０３〜１．０である。他の実施形態の導電性塗布材料は、銅粉と、亜酸化銅粉及び酸化銅粉のうちの少なくとも一方から構成される酸化フィラーと、非加熱硬化型樹脂と、分散媒とを含み、前記導電性塗布材料を２５μｍギャップのアプリケーターを用いて５ｃｍ／秒の移動速度でスライドガラス上に塗布し、１２０℃で１０分間乾燥させた後の皮膜のＸＲＤにおいて、（１１１）面における銅粉に対応するピーク面積に対する、（１１１）面における酸化フィラーに対応するピーク面積の比率が０．０３〜１．０であり、２５μｍギャップのアプリケーターにより５ｃｍ／秒の速度で当該導電性塗布材料を印刷し、該導電性塗布材料を１２０℃で１０分にわたって乾燥させて皮膜とし、前記皮膜を解砕して得られる乾燥粉末を２ｖｏｌ％Ｈ2残部窒素雰囲気で昇温して体積収縮率が２％になるときの温度が、３５０℃未満である。
【００２２】
（銅粉）
導電性塗布材料に含まれる銅粉は、銅粒子を含むものである。また、銅粉は、所定の表面処理（例えば、カップリング剤による表面処理）を施されていてもよい。
【００２３】
銅粉の固めかさ密度は、３ｇ／ｃｍ3未満であることが好ましく、特に２．５ｇ／ｃｍ3未満であることがより一層好ましい。固めかさ密度が小さいことにより、導電性塗布材料中での銅粉の分散性が向上し、後述する非加熱硬化型樹脂の含有量を比較的少なくしても、該樹脂との界面が増大する。その結果として、導電性塗布材料の印刷性を向上させることができる。加えて、固めかさ密度が小さいことにより、銅粉間に酸化フィラーが入り込みやすくなり、比較的低温での焼結性が向上され得る。固めかさ密度は、たとえばホソカワミクロン（株）製のパウダテスタＰＴ−Ｘを用いて、１０ｃｃのカップにガイドを取り付けて粉体を入れ、１０００回タップさせて、ガイドを外して、１０ｃｃの容積を上回っている部分を摺り切り、容器に入っている粉体の重量を測定することにより求めることができる。
【００２４】
銅粉のＢＥＴ比表面積は、１．０ｍ2ｇ-1〜１０．０ｍ2ｇ-1であることが好適である。銅粉のＢＥＴ比表面積が小さすぎる場合は、導電性塗布材料を塗布した際の厚みが不均一になることが懸念される。銅粉のＢＥＴ比表面積の好ましい上限値は特にないが、現実的には１０．０ｍ2ｇ-1より大きくすることは難しい場合がある。銅粉のＢＥＴ比表面積は、１．５ｍ2ｇ-1〜５．０ｍ2ｇ-1であることがより一層好ましい。ＢＥＴ比表面積は、たとえばマイクロトラック・ベル社のＢＥＬＳＯＲＰ−ｍｉｎｉＩＩを用いて、真空中にて２００℃で５時間にわたって銅粉を加熱・脱気する前処理後に測定することができる。
【００２５】
銅粉は、たとえば、不均化法もしくは化学還元法等の湿式法または、乾式法等の公知の方法により製造されたものとすることができる。このうち、不均化法による銅粉の製造方法は、たとえば、分散剤（例えば、アラビアゴム、ゼラチン、コラーゲンペプチド）の添加剤を含む水性溶媒中に亜酸化銅を添加して、スラリーを作製する工程と、スラリーに希硫酸を５秒以内に一度に添加して不均化反応を行う工程とを含むことがある。
【００２６】
ここで、スラリーを作製する工程では、スラリー中のアラビアゴム等の分散剤の濃度は、０．２３〜１．２ｇ／Ｌとすることができる。亜酸化銅としては、公知の方法で使用された亜酸化銅、好ましくは亜酸化銅粒子を使用することができる。
【００２７】
またここで、不均化反応は、式：Ｃｕ2Ｏ＋Ｈ2ＳＯ4→Ｃｕ↓＋ＣｕＳＯ4＋Ｈ2Ｏで表される反応である。ここでは、希硫酸の添加により、ｐＨを２．５以下、さらに２．０以下、特に１．５以下にすることが好適である。また、スラリーへの希硫酸の添加時間は、５分以内、好ましくは１分以内、さらに好ましくは３０秒以内、さらに好ましくは１０秒以内、さらに好ましくは５秒以内とすることができる。
【００２８】
また、化学還元法による銅粉の製造方法の一例では、２９００ｍＬの純水に、アラビアゴム２ｇを添加した後、硫酸銅１２５ｇを添加し、撹拌しながら、８０％ヒドラジン一水和物を３６０ｍＬ添加する。その添加後から３時間かけて室温から６０℃に昇温し、更に３時間かけて酸化銅を反応させる。反応終了後、得られたスラリーをヌッチェでろ過し、次いで純水及びメタノールで洗浄し、更に乾燥させる。これにより、銅粉を得ることができる。
【００２９】
ＢＥＴ比表面積が一定であるという前提において、銅粉の固めかさ密度は、銅粉の炭素付着量と、アルカリ処理とによって制御し得る。より具体的には、湿式法によって製造された銅粉をｐＨ８〜１４、好ましくはｐＨ９〜１３のアルカリ水溶液と接触させることで、乾燥後の銅粉の固めかさ密度を小さくすることができる。アルカリ水溶液としては、例えばアンモニア水、水酸化ナトリウム水溶液、水酸化カリウム水溶液、あるいはこれらの混合水溶液を使用することができる。このとき、銅粉の炭素付着量が多いほど、上記のアルカリ処理による固めかさ密度の変動を大きくすることができる。ある実施形態において、銅粉に付着する炭素は、湿式法による銅粉の製造の工程（例えば、分散剤としてのアラビアゴムの添加）に由来する。
また、ＢＥＴ比表面積は亜酸化銅スラリーに添加するアラビアゴム等の有機物の量、希硫酸の添加速度等によって制御することが可能である。一例として、アラビアゴム等の有機物の量が多いとＢＥＴ比表面積は大きくなる傾向があり、希硫酸の添加速度が速いとＢＥＴ比表面積は大きくなる傾向がある。
【００３０】
（酸化フィラー）
導電性塗布材料には、無機フィラーとして、上記の銅粉の他、酸化フィラーを所定の割合で含ませることが重要である。この酸化フィラーは、亜酸化銅粉及び酸化銅粉のうちの少なくとも一方から構成されるものとする。これにより、たとえば半導体素子及び／又は基材の表面に導電性塗布材料を塗布し、半導体素子と基材とを積層させた後に、所定の低温で加熱すると、酸化フィラーを構成する亜酸化銅粒子及び／又は酸化銅粒子が還元されて、該亜酸化銅粒子又は酸化銅粒子に隣接する銅粒子との間で焼結が促進する。その結果として、ある程度の低温で加熱したとしても、半導体素子と基材とを強固に接合することができる。
【００３１】
ここでは特に、導電性塗布材料に酸化フィラーとともに含ませる無機フィラーを、金属粉のなかでも銅粉とすることにより、銅粉を構成する銅粒子が、亜酸化銅又は酸化銅が還元された銅との焼結の起点となり、同種の金属間でより強固な接合を実現できるので有利である。
【００３２】
導電性塗布材料中の銅粉及び酸化フィラーにおける酸化フィラーの割合、すなわち、銅粉と亜酸化銅粉と酸化銅粉との合計質量に対する亜酸化銅粉と酸化銅粉との質量の割合は、２．５質量％〜５５質量％とすることができる。
酸化フィラーの割合が５５質量％を超える場合は、表面しか還元されない亜酸化銅粒子及び／又は酸化銅粒子の割合が増える結果、接合層に亜酸化銅及び／又は酸化銅が残る可能性が高くなる。また、酸化フィラーの割合が多すぎると、銅と亜酸化銅、銅と酸化銅との熱収縮率が異なることによって、クラックの起点となり得る他、放熱性及び／又は導電性も低下する。この一方で、酸化フィラーの割合が２．５質量％未満である場合は、銅粒子と亜酸化銅粒子、銅粒子と酸化銅粒子との連結起点が少なくなり、焼結を有効に促進させることができない。
このような観点から、銅粉及び酸化フィラーにおける酸化フィラーの割合は、３質量％〜５０質量とすることが好ましく、さらに５質量％〜３０質量％とすることが好ましい。
【００３３】
上記の割合は、ＸＲＤにより評価することが可能である。より具体的には、導電性塗布材料を２５μｍギャップのアプリケーターを用いて５ｃｍ／秒の移動速度でスライドガラス上に塗布し、１２０℃で１０分間乾燥させた後の皮膜をＸＲＤ（Ｘ線回折）測定すると、（１１１）面における銅粉に対応するピーク面積に対する、（１１１）面における酸化フィラーに対応するピーク面積の比率が、０．０３〜１．０、好ましくは０．０５〜０．４３である。
【００３４】
酸化フィラーのＢＥＴ比表面積は、０．４ｍ2ｇ-1以上であることが好ましい。酸化フィラーのＢＥＴ比表面積が０．４ｍ2ｇ-1未満である場合は、銅粉間に酸化フィラーが入り込みづらくなり得る。係る場合、比較的低温で焼成したときに、酸化フィラーに接触していない銅粉の焼結が不十分となり、接合強度が低下することが懸念される。酸化フィラーのＢＥＴ比表面積の上限は、特に設けていないが、現実的に５．０ｍ2ｇ-1以上の酸化フィラーを作ることは難しい。したがって、酸化フィラーのＢＥＴ比表面積は、５．０ｍ2ｇ-1未満になることが多い。酸化フィラーのＢＥＴ比表面積は、上述した銅粉のＢＥＴ比表面積の測定方法と同様にして測定することができる。
【００３５】
酸化フィラーとしての亜酸化銅粉は、公知のものを用いることができるが、その製造方法の一例を述べると次のとおりである。
純水等の溶媒に硫酸銅を溶解させた溶液であって、還元糖と、アルカリと、必要に応じて変性防止剤とを含ませた硫酸銅溶液を準備する。なおここでは、硫酸銅の添加前もしくは後に、還元糖及び／又は変性防止剤を添加することができる。また、溶媒に硫酸銅を溶解させる際には、好ましくは５０ｒｐｍ〜１０００ｒｐｍ、より好ましくは２００ｒｐｍ〜１０００ｒｐｍで攪拌することができ、また、液温が、好ましくは５０℃〜９０℃になるように加熱することができる。
【００３６】
還元糖としては、亜酸化銅に還元することのできるものであれば、その種類は特に問わない。たとえば、グルコース、フルクトース、グリセルアルデヒド、ラクトース、アラビノース、マルトース等の還元糖を挙げることができる。また、スクロース自体は還元糖ではないが、スクロースが加水分解して生成される転化糖も、還元糖として利用可能である。
【００３７】
変性防止剤は、後に得られる乾燥状態の亜酸化銅粒子や亜酸化銅粒子スラリーの状態において、亜酸化銅が酸化銅に変性することを防止する働きをするものである。変性防止剤は、多糖類、ニカワ及びコラーゲンペプチドからなる群から選択される少なくとも一種を含むものとすることができる。このうち多糖類としては、たとえば、アラビアゴム、デキストリン等を挙げることができる。但し、変性防止剤の添加は必ずしも必要ではない。
【００３８】
アルカリとしては、水酸化ナトリウム、水酸化カリウム、アンモニア水、アミノ基を分子末端に有するカップリング剤、モノエタノールアミン、ジエタノールアミン、トリエタノールアミン等を挙げることができる。
【００３９】
アルカリの滴下により、硫酸銅溶液のｐＨを、たとえば８〜１１、好ましくは８〜１０の範囲内に保持して反応させる。このｐＨに保持する時間は、たとえば０．１時間〜１０時間、好ましくは０．１時間〜５時間とすることができる。
その後、デカンテーション等による固液分離、純水を用いた洗浄等を行い、亜酸化銅粒子スラリーとし、これを乾燥させることにより、亜酸化銅粉を得ることができる。
亜酸化銅粉のＢＥＴ比表面積は、例えば反応液温を制御することで調整可能である。液温を高くすればＢＥＴ比表面積は小さくなり、液温を低くすればＢＥＴ比表面積は大きくなる。反応液温を例えば０℃〜９０℃、好ましくは１０℃〜８０℃、さらに好ましくは１０〜７５℃とすればよい。
【００４０】
酸化フィラーとしての酸化銅粉には、公知のもの、たとえば市販品等を適宜調整して用いることができる。
あるいは、酸化銅粉は、たとえば、次に述べるようにして製造することもできる。上記の亜酸化銅粒子スラリーを、ｐＨが８を下回るまで洗浄し、純水を加えて４０℃に加温し、攪拌する。次いで、固液分離を行った後、窒素雰囲気下で１００℃に昇温して乾燥するとともに解砕することにより、酸化銅粉が得られる。係る方法で酸化銅粉を製造する場合、酸化銅粉のＢＥＴ比表面積は、上記亜酸化銅粉のＢＥＴ比表面積の調整方法と同様の方法により調整することができる。
【００４１】
（非加熱硬化型樹脂）
導電性塗布材料に含まれる非加熱硬化型樹脂は、導電性塗布材料のペーストの製造に使用される公知の非加熱硬化型樹脂を使用することができる。本発明において、非加熱硬化型樹脂とは、加熱硬化型樹脂を含まないことを意味しており、非加熱硬化型樹脂として加熱硬化型樹脂を使用することはできない。
【００４２】
好適な実施の態様において、非加熱硬化型樹脂として、例えば、セルロース系樹脂、アクリル樹脂、アルキッド樹脂、ポリビニルアルコール系樹脂、ポリビニルアセタール、ケトン樹脂、尿素樹脂、メラミン樹脂、ポリエステル、ポリアミド、ポリウレタンをあげることができる。
【００４３】
好適な実施の態様において、非加熱硬化型樹脂として、例えば、ポリカルボナート、ポリメタクリル酸、ポリメタクリル酸エステル、ポリエステルをあげることができる。
【００４４】
好適な実施の態様において、非加熱硬化型樹脂として、好ましくは、アクリル樹脂、セルロース系樹脂、及びポリビニルアルコール系樹脂からなる群から選択された１種以上の非加熱硬化型樹脂を使用することができる。
【００４５】
好適な実施の態様において、導電性塗布材料に含まれる非加熱硬化型樹脂の含有量は、例えば０．１〜５質量％の範囲、好ましくは０．３〜５質量％の範囲とすることができる。
【００４６】
（分散媒）
導電性塗布材料に含まれる分散媒は、導電性塗布材料のペーストの製造に使用される公知の分散媒を使用することができる。このような公知の分散媒として、例えば、アルコール溶剤（例えばテルピネオール、ジヒドロテルピネオール、イソプロピルアルコール、ブチルカルビトール、テルピネルオキシエタノール、ジヒドロテルピネルオキシエタノールからなる群から選択された１種以上）、グリコールエーテル溶剤（例えばブチルカルビトール）、アセテート溶剤（例えばブチルカルビトールアセテート、ジヒドロターピネオールアセテート、ジヒドロカルビトールアセテート、カルビトールアセテート、リナリールアセテート、ターピニルアセテートからなる群から選択された１種以上）、ケトン溶剤（例えばメチルエチルケトン）、炭化水素溶剤（例えばトルエン、シクロヘキサンからなる群から選択された１種以上）、セロソルブ類（例えばエチルセロソルブ、ブチルセロソルブからなる群から選択された１種以上）、ジエチルフタレート、又はプロピネオート系溶剤（例えばジヒドロターピニルプロピネオート、ジヒドロカルビルプロピネオート、イソボニルプロピネオートからなる群から選択された１種以上）をあげることができる。
【００４７】
好適な実施の態様において、分散媒として、好ましくは、ターピネオール、ジヒドロターピネオール、グリコール系溶剤、及びエチレンオキサイド鎖を有するノニオン系界面活性剤からなる群から選択された１種以上の分散媒又はそれらの混合物を使用することができる。
【００４８】
好適な実施の態様において、分散媒として、沸点が２００℃以上３００℃未満の低沸点溶媒と、沸点が３００℃以上の高沸点溶媒の混合物を使用することができる。好適な実施の態様において、低沸点溶媒の沸点を、２００℃以上３００℃未満、好ましくは２００℃以上２５０℃未満とすることができる。
【００４９】
高沸点分散媒は、導電性塗布材料の長期保存性を向上させるとともに、導電性塗布材料の混錬に伴う温度上昇時の分散媒脱離を抑制して品質管理を容易にする。高沸点分散媒の含有により分散媒の沸点が高くなりすぎると、焼結後に分散媒の残渣が残留し、放熱性及び／又は導電性の点で不利になることがある。低沸点分散媒及び高沸点分散媒を含むことにより、焼結時に分散媒の脱離が徐々に有効に生じるので、接合後の基材からの接合層の剥離が抑制される。
【００５０】
好適な実施の態様において、低沸点溶媒として、例えばアルコール系溶剤、グリコールエーテル溶剤をあげることができる。
【００５１】
好適な実施の態様において、低沸点溶媒として、好ましくは、ターピネオール、ジヒドロターピネオールをあげることができる。
【００５２】
好適な実施の態様において、高沸点溶媒として、イソボルニルシクロヘキサノール（ＭＴＰＨ、日本テルペン社製)、ステアリン酸ブチル、エキセパールＢＳ（花王社製）、ステアリン酸ステアリル、エキセパールＳＳ（花王社製）、ステアリン酸２−エチルヘキシル、エキセパールＥＨ−Ｓ（花王社製）、ステアリン酸イソトリデシル、エキセパールＴＤ−Ｓ（花王社製）、イソオクタデカノール、ファインオキソコール１８０（日産化学社製）、ファインオキソコール１８０Ｔ（日産化学社製）、２−ヘキシルデカノール、ファインオキソコール１６００（日産化学社製）、トリブチリン、テトラエチレングリコール、ヘプタデカン、オクタデカン、ノナデカン、エイコサン、ヘネイコサン、ドコサン、メチルヘプタデカン、トリデシルシクロヘキサン、テトラデシルシクロヘキサン、ペンタデシルシクロヘキサン、ヘキサデシルシクロヘキサン、ウンデシルベンゼン、ドデシルベンゼン、テトラデシルベンゼン、トリデシルベンゼン、ペンタデシルベンゼン、ヘキサデシルベンゼン、ヘプタデシルベンゼン、ノニルナフタレン、ジフェニルプロパン、オクタン酸オクチル、ミリスチン酸メチル、ミリスチン酸エチル、リノール酸メチル、ステアリン酸メチル、トリエチレングリコールビス（２−エチルヘキサン酸）、クエン酸トリブチル、ペンチルフェノール、セバシン酸ジブチル、オレイルアルコール、セチルアルコール、メトキシフェネチルアルコール、ベンジルフェノール、ヘキサデカニトリル、ヘプタデカニトリル、安息香酸ベンジル、シンメチリン、エチレンオキサイド鎖を有するノニオン系界面活性剤をあげることができる。
【００５３】
好適な実施の態様において、高沸点溶媒として、好ましくはｂｌａｕｎｏｎ  Ｌ  ２０７をあげることができる。
【００５４】
好適な実施の態様において、低沸点溶媒と高沸点溶媒は、例えば含有される（低沸点溶媒）／（高沸点溶媒）の質量比を、例えば０．１〜０．７、好ましくは０．２〜０．５の範囲とすることができる。
【００５５】
好適な実施の態様において、導電性塗布材料に含まれる分散媒の含有量は、例えば７〜２０質量％の範囲、好ましくは８〜１５質量％の範囲とすることができる。
【００５６】
（導電性塗布材料）
上述した銅粉、亜酸化銅粉及び酸化銅粉のうちの少なくとも一方、非加熱硬化型樹脂及び分散媒を含む導電性塗布材料には、必要に応じてさらに、ガラスフリット及び／又は消泡剤等を含ませることができる。ガラスフリットとしては、たとえばＢＥＴ比表面積が１〜１０ｍ2ｇ-1、好ましくは２〜１０ｍ2ｇ-1、より好ましくは２〜８ｍ2ｇ-1のものとすることができる。消泡剤としては、たとえば有機変性ポリシロキサン、ポリアクリレートを挙げることができる。導電性塗布材料の調整は、たとえば国際公開第２０１３／１２５６５９号に記載されたペーストの調整とほぼ同様にして行うことができる。
【００５７】
導電性塗布材料中における非加熱硬化型樹脂の占める割合は、０．１質量％〜５．５質量％とすることが好ましい。非加熱硬化型樹脂の割合が多すぎると、銅粉等が凝集して、導電性塗布材料の塗布厚みが不均一になり、その結果として、導電性塗布材料と基材とが十分に接合されず、接合強度の悪化を招き得る。また、導電性塗布材料を半導体素子と基材との接合に用いる場合は、非加熱硬化型樹脂の割合が多すぎると、焼結後に非加熱硬化型樹脂が十分に除去されず、接合層の放熱性及び導電率低下の懸念がある。一方、非加熱硬化型樹脂の割合が少なすぎる場合は、非加熱硬化型樹脂が銅粉及び酸化フィラーを十分に保持できず、構造が安定しないことから、塗布厚みが不均一になる可能性がある。非加熱硬化型樹脂の割合は、０．３質量％〜５．０質量％とすることがより一層好ましい。
【００５８】
また、導電性塗布材料中における銅粉及び酸化フィラーの合計が占める割合は、８０質量％より高く、９２質量％未満とすることが好適である。銅粉及び酸化フィラーの割合が多すぎる場合は、銅粉の凝集により不均一な塗布厚みになって、導電性塗布材料と基材とが十分に接合されず、接合強度の悪化を招くおそれがある。またこの場合、導電性塗布材料が硬くなることに起因して、印刷の負荷が導電性塗布材料に均等に作用しなくなり、印刷性が悪化し得る。その結果、塗布厚みの不均一になって、導電性塗布材料と基材とが十分に接合されず、接合強度の悪化を招くことが懸念される。この一方で、銅粉及び酸化フィラーの割合が少なすぎる場合は、塗布厚みが不均一になって、接合層の放熱性及び導電率の低下をもたらし得る。このような観点から、銅粉及び酸化フィラーの割合は、８２質量％〜９０質量％とすることがより好ましい。
【００５９】
そしてまた、導電性塗布材料に含有される（非加熱硬化型樹脂）／（銅粉及び酸化フィラー）の質量比率は、例えば０．０００５〜０．０８の範囲、好ましくは０．００３〜０．０７の範囲とすることができる。また、導電性塗布材料に含有される（分散媒）／（銅粉及び酸化フィラー）の質量比率は、例えば０．０７〜０．２５の範囲、好ましくは０．１〜０．２１の範囲とすることができる。この範囲から外れる場合は、上述した非加熱硬化型樹脂の割合や銅粉及び酸化フィラーの割合が所定の範囲外になる場合と同様の不都合が考えられる。
【００６０】
（用途）
上述した導電性塗布材料は、半導体素子と基材との接合に用いることが特に有効である。この場合、表面積がある程度大きな半導体素子であっても、また接合時の加熱温度を比較的低温としても、半導体素子と基材とを十分大きな強度で接合することができる。
導電性塗布材料は、半導体素子と基材との接合に用いるときは一般に、半導体素子または基材のいずれかの表面上に、所定のアプリケーターを用いて、導電性塗布材量を塗布する。次いで、半導体素子と基材とを相互に積層させる。その状態で、たとえば、１５０℃〜４００℃の温度の下、必要に応じて０．０１ＭＰａ〜２０ＭＰａの圧力を作用させる。このときの雰囲気は、窒素雰囲気等とすることができる。
【００６１】
このような導電性塗布材料は、２５μｍギャップのアプリケーターにより５ｃｍ／秒でスライドガラス上に塗布して印刷し、１２０℃で１０分にわたって乾燥させて皮膜とした場合、その皮膜を解砕して得られる乾燥粉末を、水素（Ｈ2）を２ｖｏｌ％で含み残部が窒素からなる雰囲気下で昇温した際に、乾燥粉末の体積収縮が２％になるときの温度が、３５０℃未満であることが、所定の用途において好適である。これはすなわち、導電性塗布材料が比較的低温で焼結することを表す。言い換えれば、当該雰囲気下で昇温して乾燥粉末の体積収縮率が２％になるときの温度が３５０℃以上である場合は、ＩＣチップや電子デバイスに塗布して焼結させる際に、電子デバイスに悪影響を及ぼす可能性がある。
【実施例】
【００６２】
次に、この発明の導電性塗布材料を試作し、その効果を確認したので以下に説明する。但し、ここでの説明は単なる例示を目的としたものであり、それに限定されることを意図するものではない。
【００６３】
（発明例１〜１０、１３〜１７、比較例１〜５の銅粉Ａ）
亜酸化銅１ｋｇ、ニカワ４．０ｇを純水７Ｌに分散させ、容器内にて５００ｒｐｍで回転させた。ここに２５ｖｏｌ％の希硫酸２Ｌを瞬間的に添加し、粉末を得た。デカンテーションで十分に粉末を沈降させ、その後上澄み液を取り除き、純水を７Ｌ加え、撹拌させ、静置させた。この作業を上澄み液のｐＨが４を上回るまで繰り返した。
【００６４】
ｐＨが４を上回ったら、上澄み液を捨て、ｐＨ１２のアンモニア水を７Ｌ添加し、３０分撹拌させ、遠心分離で固液分離を行った。それにより得られた粉に純水を７Ｌ加え、撹拌した。上澄み液のｐＨが８を下回るまで、この作業を繰り返した。その後、固形分の含水率が１０％となるように遠心分離で粉を回収した後、窒素中、７０℃で２時間にわたって乾燥させた。ここで得られた乾燥粉を自動乳鉢で７１０μｍの篩を通過するまで解砕し、さらにジェットミルで解砕した。
【００６５】
解砕後に得られた銅粉ＡのＢＥＴ比表面積を、ＢＥＬＳＯＲＰ−ｍｉｎｉＩＩ（マイクロトラック・ベル社）で測定した。銅粉Ａを真空中で２００℃、５時間脱気した後に、比表面積を測定し、３．１ｍ2ｇ-1であった。
また、得られた銅粉Ａの固めかさ密度を、パウダテスタＰＴ−Ｘ（ホソカワミクロン社）を使って測定した。１０ｃｃのカップにガイドを取り付けてカップに銅粉Ａを入れ、１０００回タップさせた。ガイドを残して、１０ｃｃの容積を上回る部分を摺り切り、容器に入っている銅粉Ａの重量を測定して求めた固めかさ密度は２．１ｇ／ｃｍ-3であった。
【００６６】
（発明例１〜１６、１８、比較例１〜５の亜酸化銅粉ａ）
５Ｌビーカーに純水６００ｍＬ、アラビアゴム０．９ｇを添加し、ホットバス中の液温が７０℃となるように加温した。ここに硫酸銅五水和物３４９ｇを添加し、３５０ｒｐｍで撹拌しながら、硫酸銅の結晶がすべて溶解したことを目視で確認した。ここにＤ−グルコース１３８．５ｇを添加した。ここに送液ポンプで５ｗｔ％の水酸化ナトリウム水溶液を３０ｍＬ／分の速度でｐＨ５に達するまで添加した。ｐＨが５に達したら、スポイトで水酸化ナトリウム水溶液を滴下し、ｐＨ８．４に上昇させた。ここから液温７０±２℃、ｐＨ８．５±０．１に３時間保持した。ｐＨの調整は水酸化ナトリウム水溶液で行った。反応終了後、デカンテーション、上澄み排出、純水での洗浄を繰り返し、上澄み液のｐＨが８．０を下回るまで行った。遠心分離で固液分離し、含水率１２％の固形分を窒素雰囲気の下、７０℃で２時間にわたって乾燥し、乳棒及び乳鉢で解砕した。これにより得られた粉が亜酸化銅であることをＸＲＤで確認した。この亜酸化銅粉ａのＢＥＴ比表面積及び、固めかさ密度を、上記の銅粉Ａについての手順と同様にして測定した。
【００６７】
（発明例１１の銅粉Ｂ）
上記の銅粉Ａの作製時と同様の手順で製粉した後、ｐＨが４を上回るまでデカンテーションと水洗を繰り返した。ｐＨが４を上回った後に、上澄み液を捨て、ｐＨ１３のアンモニア水を７Ｌ添加し、３０分撹拌させ、遠心分離で固液分離し、銅粉Ａの作製時と同様の手順で乾燥、解砕して、銅粉Ｂを得た。この銅粉ＢのＢＥＴ比表面積、固めかさ密度を、上記の銅粉Ａについての手順と同様にして測定した。
【００６８】
（発明例１２の銅粉Ｃ）
上記の銅粉Ａの作製時と同様の手順でアラビアゴムを分子量５０００の豚から精製したコラーゲンペプチドとして製粉を行い、ｐＨが４を上回るまでデカンテーションと水洗を繰り返した。ｐＨが４を上回ったら、上澄み液を捨て、ｐＨ１３のアンモニア水を７Ｌ添加し、３０分撹拌させ、遠心分離で固液分離し、銅粉Ａの作製時と同様の手順で乾燥、解砕し、銅粉Ｃを得た。この銅粉ＣのＢＥＴ比表面積、固めかさ密度を、上記の銅粉Ａについての手順と同様にして測定した。
【００６９】
（発明例１８の銅粉Ｄ）
上記の銅粉Ａの作製時と同様の手順で亜酸化銅スラリーに希硫酸を添加し、粉末を得た。上澄み液のｐＨが４を上回るまでデカンテーションと水洗を繰り返した。ｐＨが４を上回ったら、遠心分離で固液分離し、含水率１１％の固形分を得た。銅粉Ａと同様の手順で解砕まで行った。これにより得られた銅粉ＤのＢＥＴ比表面積、固めかさ密度を、上記の銅粉Ａについての手順と同様にして測定した。
【００７０】
（発明例１９の銅粉Ｅ）
亜酸化銅１ｋｇ、ニカワ４．０ｇを純水７Ｌに分散させ、容器内にて５００ｒｐｍで回転させた。ここに２５ｖｏｌ％の希硫酸２Ｌを５０ｍＬ／分の速度で添加し、銅粉Ｅを得た。希硫酸の添加速度を除いて、銅粉Ａの作製条件と同様とした。銅粉ＥのＢＥＴ比表面積、固めかさ密度を、上記の銅粉Ａについての手順と同様にして測定した。
【００７１】
（発明例１７の亜酸化銅粉ｂ）
５Ｌビーカーに純水６００ｍＬ、アラビアゴム０．９ｇを添加し、ホットバス中の液温が７０℃となるように加温した。ここに硫酸銅五水和物３４９ｇを添加し、３５０ｒｐｍで撹拌しながら、硫酸銅の結晶がすべて溶解したことを目視で確認した。ここにＤ−グルコース１３８．５ｇを添加した。ここに送液ポンプで５ｗｔ％の水酸化ナトリウム水溶液を３０ｍＬ／分の速度でｐＨ５に達するまで添加した。ｐＨが５に達したら、スポイトで水酸化ナトリウム水溶液を滴下し、ｐＨ８．４に上昇させた。ここから液温７０±２℃、ｐＨ８．５±０．１に３時間保持した。ｐＨの調整は水酸化ナトリウム水溶液で行った。反応終了後、デカンテーション、上澄み排出、純水での洗浄を繰り返し、上澄み液のｐＨが８．０を下回るまで行った。遠心分離で固液分離を行い、含水率１２％の固形分を得た。この固形分を５Ｌビーカーに純水６００ｍＬに分散させ、さらにアラビアゴム０．９ｇを添加し、ホットバス中の液温が７０℃となるように加温した。ここに硫酸銅五水和物３４９ｇを添加し、３５０ｒｐｍで撹拌しながら、硫酸銅の結晶がすべて溶解したことを目視で確認した。ここにＤ−グルコース１３８．５ｇを添加した。ここに送液ポンプで５ｗｔ％の水酸化ナトリウム水溶液を３０ｍＬ／分の速度でｐＨ５に達するまで添加した。ｐＨが５に達したら、スポイトで水酸化ナトリウム水溶液を滴下し、ｐＨ８．４に上昇させた。ここから液温７０±２℃、ｐＨ８．５±０．１に３時間保持した。ｐＨの調整は水酸化ナトリウム水溶液で行った。反応終了後、デカンテーション、上澄み排出、純水での洗浄を繰り返し、上澄み液のｐＨが８．０を下回るまで行った。遠心分離で固液分離を行い、含水率１２％の固形分を窒素雰囲気の下、７０℃で２時間にわたって乾燥し、乳棒及び乳鉢で解砕した。これにより得られた粉が亜酸化銅であることをＸＲＤで確認した。この亜酸化銅粉ｂのＢＥＴ比表面積、固めかさ密度を、上記の銅粉Ａについての手順と同様にして測定した。
【００７２】
（発明例２０、２１の銅粉Ｆ）
亜酸化銅１ｋｇ、ニカワ４．０ｇを純水７Ｌに分散させ、容器内にて５００ｒｐｍで回転させた。ここに２５ｖｏｌ％の希硫酸２Ｌを１０ｍＬ／分の速度で添加し、銅粉Ｆを得た。希硫酸の添加速度を除いて、銅粉Ａの作製条件と同様とした。銅粉ＦのＢＥＴ比表面積、固めかさ密度を、上記の銅粉Ａについての手順と同様にして測定した。
【００７３】
（発明例２１の酸化銅粉）
上述の方法により亜酸化銅粉ａのスラリーを作製し、ｐＨが８を下回るまで洗浄を行った。その後、固形分２０％となるように純水を加え４０℃に加温し、２時間、３００ｒｐｍで撹拌した。その後、吸引ろ過によって固液分離しケーキを得た。このケーキを窒素雰囲気下で１００℃で２時間乾燥した。得られた乾燥粉を乳棒乳鉢で、０．７ｍｍの孔の篩を通るまで解砕し、ジェットミルでさらに解砕した。得られた粉はＸＲＤで酸化銅粉であることを確認した。固めかさ密度、ＢＥＴ比表面積を求めた。
【００７４】
（発明例１〜２１、比較例１〜５の導電性塗布材料）
ジヒドロターピネオール単独、またはジヒドロターピネオール及びｂｌａｕｎｏｎ  Ｌ  ２０７と、アクリル樹脂ビークル（固形分３５％、互応化学ＫＦＡ−２０００）、エチルセルロースビークル（日新化成、ＥＣ−１００ＦＴＤ）、エポキシ樹脂（ナガセケムテックス株式会社製、商品名：ＥＸ−２１４Ｌ）、レゾール型フェノール樹脂（群栄化学工業株式会社製、レヂトップＰＬ−４３４８）を、表１に記載の比率となるように秤量し、自転公転ミキサーで５分撹拌した。そこに銅粉及び酸化フィラーを表１に記載の比率となるように添加し、さらに自転公転ミキサーで５分撹拌した。これにより得られた混合物を、ロールギャップを５μｍとした３本ロールに５パス通し、導電性塗布材料を得た。
【００７５】
（比較例３の導電性塗布材料）
バインダー樹脂を添加しない組成で銅粉、亜酸化銅、溶剤を秤量し、自転公転ミキサー５分撹拌した後、３本ロールに通すと膜上に変質した。そこで、３本ロールを通さず自転公転ミキサーの撹拌で終了して、導電性塗布材料を得た。
【００７６】
（接合強度の評価方法）
アルカリ脱脂、酸洗、水洗の前処理を施した厚み１ｍｍの無酸素銅板に、上記の導電性塗布材料を厚み１００μｍ、開口部６ｍｍ×６ｍｍのステンレスマスクで印刷し、ホットプレート上にて、１００℃で３分にわたって予備加熱をした。Ａｕ層をスパッタリングで形成した５ｍｍ×５ｍｍのＳｉチップを、導電性塗布材料の乾燥皮膜とＡｕ面が接するように搭載して、０．４ＭＰａの荷重をかけ、２２５℃まで窒素雰囲気で昇温し、雰囲気を入れ替え、２２５℃でギ酸バブリングした窒素で１５分保持し、接合体を得た。この接合体の接合強度を、ボンドテスターのツールをＳｉチップ側面から、無酸素銅板から１５０μｍの高さで掃引速度１００μｍ／秒で当てることにより測定した。その結果も表１に示す。
【００７７】
（皮膜の表面粗さＲａの評価）
導電性塗布材料をスライドガラス上に２５μｍアプリケーターで５ｃｍ／秒の速度で 印刷し、得られた皮膜を１２０℃、１０分で乾燥させた。この乾燥皮膜の表面粗さＲａをＪＩＳ  Ｂ  ０６３３：２００１に従い、触式粗さ計で測定した。
【００７８】
【表１】
2020113662.tif 000002
【００７９】
上記手順で作製した導電性塗布材料を２５μｍギャップのアプリケーターを使って５ｃｍ／秒の移動速度でＰＥＴフィルム上に塗布し、１２０℃、１０分で乾燥させ、乾燥皮膜を得た。この乾燥皮膜に対して以下の条件でＸＲＤ測定をし、亜酸化銅、酸化銅、銅の（１１１）のピークの面積を算出し、Ｃｕ2Ｏ（１１１）／Ｃｕ（１１１）、又は、ＣｕＯ（１１１）／Ｃｕ（１１１）を求めた。なお、酸化フィラーとして亜酸化銅粉および酸化銅粉の両方を用いる場合は、｛Ｃｕ2Ｏ（１１１）＋ＣｕＯ（１１１）｝／Ｃｕ（１１１）を求める。
ピーク面積を算出する際のバックグラウンド処理は、ＲＩＧＡＫＵ社製の統合粉末Ｘ線解析ソフトウェアＰＤＸＬ２の自動処理モードにより行った。このモードを選択することで、該ソフトウェアが簡易ピークサーチを行い、ピーク部分を取り除いた後、残りのデータに対して多項式をフィッティングしてバックグラウンドを除去する。
装置：Ｒｉｎｔ  ２２００  Ｕｌｔｉｍａ（ＲＩＧＡＫＵ製）
Ｘ線：ＣｕＫα
Ｘ線出力：４０ｋＶ、４０ｍＡ
スキャンスピード：４°／分
ステップ幅：０．０２°
スキャン範囲：２０〜８０°
発散スリット：２°
発散縦制限スリット：１０ｍｍ
散乱スリット：２°
発光スリット：０．６ｍｍ
ピーク面積算出ソフト：ＰＤＸＬ２
【００８０】
表１に示すところから、発明例１〜２１では、酸化フィラーを所定の割合で含ませたことにより、低温加熱による接合強度が１５ＭＰａを超えるものになったことが解かる。一方、比較例１〜５は、酸化フィラーの割合が所定の範囲から外れるか、又は、非加熱硬化型樹脂を含まないことから、当該接合強度が１５ＭＰａ以下と小さくなった。
以上より、発明例の導電性塗布材料によれば、比較的低温で加熱して接合する場合であっても、十分大きな接合強度を実現できることが解かった。